(57)【特許請求の範囲】
【請求項１】
漂白された木材繊維物質の製造方法であって、
ａ）木材粒子を層状剥離させることで、改質木材粒子を得るステップ、
ｂ）ステップａ）で得られた改質木材粒子を１つ以上の叩解機において磨砕するステップ、
ｃ）任意に、ステップｂ）で得られた物質を酸化型漂白剤または還元型漂白剤で処理するステップ、
を含む前記製造方法において、
ステップａ）および／またはステップｂ）を、組成物Ｚの存在下で実施し、ここで該組成物Ｚは、アルカリ金属もしくはアルカリ土類金属の炭酸塩または炭酸水素塩と、以下の成分（Ｚ１）〜（Ｚ３）：亜ジチオン酸Ｈ2Ｓ2Ｏ4の塩（Ｚ１）、亜ジチオン酸または亜ジチオン酸誘導体を生成する化合物（Ｚ２）、亜硫酸の塩（亜硫酸塩）とテトラヒドロホウ酸ナトリウム（Ｚ３）、のうちの１種以上を含有し、任意に添加剤（Ｚ４）を含有すること、並びに、ステップａ）において、前記木材粒子を、まず（ｉ）機械的圧力および／または剪断応力にさらし、次に（ｉｉ）相対的に穏やかな条件下で叩解機において磨砕すること、を特徴とする、前記製造方法。
【請求項２】
前記組成物Ｚは、亜ジチオン酸Ｈ2Ｓ2Ｏ4の塩（Ｚ１）を含有することを特徴とする、請求項１に記載の方法。
【請求項３】
前記亜ジチオン酸Ｈ2Ｓ2Ｏ4の塩は、亜ジチオン酸Ｈ2Ｓ2Ｏ4のアルカリ金属塩であることを特徴とする、請求項１または２に記載の方法。
【請求項４】
前記亜ジチオン酸Ｈ2Ｓ2Ｏ4の塩は、亜ジチオン酸ナトリウムであることを特徴とする、請求項１から３までのいずれか１項に記載の方法。
【請求項５】
前記木材粒子は、薬品および／または水で前処理されたものであることを特徴とする、請求項１から４までのいずれか１項に記載の方法。
【請求項６】
漂白された木材繊維物質を請求項１から５までのいずれか１項に定義される方法に従って製造し、該物質を紙へと更に加工する、紙の製造方法。
【請求項７】
漂白された木材繊維物質を請求項１から５までのいずれか１項に定義される方法に従って製造し、該物質を、任意に白色顔料を添加しつつサイジングし、そして木質材料へと圧縮する、木質材料の製造方法。
【請求項８】
請求項１から５までのいずれか１項で定義される方法に従って得られる漂白された木材繊維物質。
【請求項９】
請求項１から５までのいずれか１項に定義される方法に従って得られる漂白された木材繊維物質の、紙または木質材料の製造のための使用。
【発明の詳細な説明】
【技術分野】
【０００１】
本発明は、それぞれ特許請求の範囲に定義されている、漂白された木材繊維物質の製造方法、紙もしくは明色の木質材料の製造方法、漂白された木材繊維物質および紙もしくは木質材料の製造のための漂白された木材繊維物質の使用に関する。
【０００２】
木材繊維物質（当業界と本明細書においては、「木材パルプ」とも呼ばれる）は、新聞用紙、雑誌用紙のような特定の紙種の製造のために、またはボール紙製造のために多量に製造される重要な出発材料である。
【０００３】
木材繊維物質（当業界では「パルプ」とも呼ばれる）の製造方法自体は公知であり、例えば抄紙の科学と技術（Ｐａｐｅｒｍａｋｉｎｇ  Ｓｃｉｅｎｃｅ  ａｎｄ  Ｔｅｃｈｎｏｌｏｇｙ）、第５巻「機械的パルプ化（Ｍｅｃｈａｎｉｃａｌ  Ｐｕｌｐｉｎｇ）」、第２版、２００９、紙技術者協会（Ｐａｐｅｒ  Ｅｎｇｉｎｅｅｒｓ’  Ａｓｓｏｃｉａｔｉｏｎ）、Ｂｒｕｎｏ  Ｌｏｅｎｎｂｅｒｇ編（ＩＳＢＮ  ９７８−９５２−５２１６−３６−６）（以下、「Ｌｏｅｎｎｂｅｒｇ」とも呼ぶ）に記載されている。
【０００４】
簡潔に言うと、通常は、硬材もしくは広葉樹材または軟材もしくは針葉樹材は剥皮されて、比較的小さな、通常は約５ｃｍ×５ｃｍ大の小片（当業界と本明細書においては、「細断チップ」とも呼ぶ）へと破砕され、次に磨砕機（当業界と本明細書においては「叩解機」とも呼ぶ）において、通常は、例えば１００℃から１６０℃までの高められた温度で磨砕される。そのような適切な硬材または広葉樹材と適切な軟材または針葉樹材は、例えばＬｏｅｎｎｂｅｒｇのチャプター５、特に項目２．もしくは項目２．１．１（軟材（Ｓｏｆｔｗｏｏｄｓ））に、例えばトウヒ、モミの木、カサマツ、マツが記載され、または項目２．１．２（硬材（Ｈａｒｄｗｏｏｄｓ））に、例えばポプラ、例えばヨーロッパヤマナラシ（Ｐｏｐｕｌｕｓ  ｔｒｅｍｕｌａ）、アメリカヤマナラシ（Ｐｏｐｕｌｕｓ  ｔｒｅｍｕｌｏｉｄｅｓ）が記載されている。
【０００５】
こうして得られた木材繊維物質は、当業界と本明細書において、「熱機械的パルプ（ｔｈｅｒｍｏｍｅｃｈａｎｉｃａｌ  ｐｕｌｐ）」（「ＴＭＰ」）とも呼ばれており、例えばＬｏｅｎｎｂｅｒｇのチャプター５の項目２．２．１と項目２．２．２に記載されている。相応する方法は、通常は「ＴＭＰ法」と呼ばれている。
【０００６】
通常、後続ステップにおいて、前記熱機械的パルプ（ＴＭＰ）は、引き続いての加工でできる限り白色の紙を得るために漂白薬で漂白される。漂白薬としては、例えば酸化的作用のある物質、例えば過酸化水素、無機過酸もしくは有機過酸の塩、例えば過炭酸塩または還元的作用のある物質、例えばスルフィン酸、亜硫酸の塩（亜硫酸塩）もしくは亜ジチオン酸の塩（亜ジチオン酸塩）が使用される。
【０００７】
幾つかのＴＭＰ法が、Ｌｏｅｎｎｂｅｒｇの、特にチャプター７（ＴＭＰ）およびチャプター８（化学的機械的パルプ化（Ｃｈｅｍｉｍｅｃｈａｎｉｃａｌ  Ｐｕｌｐｉｎｇ、例えばＣＴＭＰ等）において詳細に記載されている。
【０００８】
叩解機における細断ウッドチップの磨砕は、製紙において特にエネルギーを要する作業過程の一つであり、従って製紙の経済性に大きな影響を及ぼす。従って、特に叩解機のエネルギー消費量を減らす努力が続けられている。
【０００９】
Ｊ．Ｍｅｌｚｅｒ、Ｗ．Ａｕｈｏｒｎは、製紙に関する週報（Ｗｏｃｈｅｎｂｌａｔｔ  ｆｕｅｒ  Ｐａｐｉｅｒｆａｂｒｉｋａｔｉｏｎ）における記事「叩解機における還元型漂白薬による木材パルプの処理（Ｂｅｈａｎｄｌｕｎｇ  ｄｅｓ  Ｈｏｌｚｓｔｏｆｆｓ  ｍｉｔ  ｒｅｄｕｋｔｉｖｅｎ  Ｂｌｅｉｃｈｃｈｅｍｉｋａｌｉｅｎ  ｉｍ  Ｒｅｆｉｎｅｒ）」、１１４、１９８６年、第８号、第２５７頁〜第２６０頁において、木材含有印刷用紙のための二段階ＴＭＰ装置の一番目のＴＭＰ叩解機への亜ジチオン酸ナトリウムの添加は、エネルギー削減と良好な漂白作用をもたらすことを記載している。叩解機ステップ前の細断チップの層状剥離される前処理はそこには開示されていない。
【００１０】
木材繊維物質の製造に際してのエネルギー削減も漂白作用も、依然として改善の余地がある。
【００１１】
本発明の課題は、漂白された木材パルプの製造に際しての、好ましくは叩解機におけるエネルギー消費量を減らすと同時に、該木材パルプから作製される紙の他の重要な特性、例えば機械的特性に不利な変化を与えることなく、該木材パルプの白色度をできる限り高めることであった。
【００１２】
前記課題は、特許請求の範囲において規定される方法、特許請求の範囲において規定される漂白された木材繊維物質、および特許請求の範囲において規定される該漂白された木材繊維物質の使用により解決された。
【００１３】
木材繊維物質および該物質の製造は公知であり、例えばＬｏｅｎｎｂｅｒｇの、特にチャプター４、６、７、８および１５に記載されている。
【００１４】
本発明による木材繊維物質のための出発物質は、硬材または広葉樹材と軟材または針葉樹材である。これらの樹材は、例えばＬｏｅｎｎｂｅｒｇのチャプター５、特に項目２．もしくは項目２．１．１（軟材（Ｓｏｆｔｗｏｏｄｓ））に、例えばトウヒ、モミの木、カサマツ、マツが記載され、または項目２．１．２（硬材（Ｈａｒｄｗｏｏｄｓ））に、例えばブナ、シラカバ、ユーカリまたはポプラ、例えばヨーロッパヤマナラシ（Ｐｏｐｕｌｕｓ  ｔｒｅｍｕｌａ）、アメリカヤマナラシ（Ｐｏｐｕｌｕｓ  ｔｒｅｍｕｌｏｉｄｅｓ）が記載されており、それらは、本発明による方法のために非常に適している。
【００１５】
本発明による方法は、以下のようにして実施される。
【００１６】
通常は、比較的大きな木材粒子、好ましくは剥皮された広葉樹材または針葉樹材からなる木材粒子は、一般的に約（１５〜５０）ｍｍ×（１５〜５０）ｍｍ×約（６〜１２）ｍｍの大きさで、通常の機械的方法を用いて、例えば切り刻むことによって製造される。これらの比較的大きな木材粒子は、当業界と本明細書においては、「細断チップ」または「チップ」とも呼ばれる。前記細断チップまたはチップは、更なる加工の前に化学薬品で、例えば亜硫酸水素ナトリウム（ＮａＨＳＯ3）、亜硫酸ナトリウム（Ｎａ2ＳＯ3）および／または水で前処理されてよい。
【００１７】
次いで該細断チップは、ステップａ）において層状剥離される。層状の剥離に際して、前記細断チップは、通常はまず（ｉ）機械的圧力および／または剪断応力にさらされ、次に（ｉｉ）相対的に穏やかな条件下で、通常は叩解機において磨砕される。
【００１８】
この手順において、前記チップから「改質木材粒子」（本明細書でもこのように呼ぶ）が得られ、これは緩んだ繊維束であり、通常は５ｃｍから０．３ｃｍまでの範囲の長手方向寸法を有するものであって、また、通常では、一般に使用されたチップと比較してかなり増大した表面積を有する。
【００１９】
叩解機は、通常は、回転刃または好ましくは回転ディスクと、任意に固定刃または好ましくは固定ディスクを備えた繊維物質の磨砕のための磨砕装置であり、好ましくは、放射状の起伏が設けられた１または２つの金属ディスクからなり、それらのディスクは互いに密接していて、その間に隙間を形成している。ダブルディスク型の叩解機においては、一方のディスクだけ、または両方のディスクが回転でき、その際に通常は反対方向に回転できる。通常は、該叩解機においては大気圧で、または正圧で作業される。叩解機は公知であり、Ｌｏｅｎｎｂｅｒｇの、特にチャプター６および７に詳細に記載されている。上述のステップａ）の（ｉ）は、通常は、スクリュープレス中で実施され、そのスクリュープレスは、一般的に脱水と同時に、比較的大きな木材粒子の予備解繊するために用いられる。先に挙げたステップａ）の（ｉ）の実施のために非常に適した装置は、例えばＡｎｄｒｉｔｚ  ＡＧ社（オーストリア）の「Ｉｍｐｒｅｓｓａｆｉｎｅｒ」である。
【００２０】
上述のステップａ）の（ｉｉ）は、通常は、叩解機または別の適切な磨砕装置において相対的に穏やかな条件下で、例えばシングルディスク型叩解機において１８００回転／分のディスク回転数および２．４バールの圧力で実施される。通常は、ステップａ）の（ｉｉ）の叩解機における入力エネルギーおよび／または圧力は、ステップｂ）における叩解機のための相応のパラメーターよりも低い。叩解機における入力エネルギーは、一般的にとりわけ、叩解機のディスク回転数と叩解機のディスク間の間隙幅とによって決まる。先に挙げたステップａ）の（ｉｉ）の実施のために非常に適した装置は、Ａｎｄｒｉｔｚ  ＡＧ社（オーストリア）のＡｎｄｒｉｔｚ  ３６−１ＣＰシングルディスク型叩解機である。
【００２１】
ステップｂ）において、次にステップａ）からの改質木材粒子は、叩解機において、通常はより厳しい条件下で、例えばステップａ）の（ｉｉ）より高い投入エネルギーおよび／またはより高いディスク回転数および／またはより高い圧力で磨砕される。
【００２２】
ステップｂ）は、通常は叩解機において以下の条件下で、例えばシングルディスク型叩解機において２３００回転／分のディスク回転数および５．２バールの圧力で実施される。通常は、ステップｂ）の叩解機における入力エネルギーおよび／または圧力は、ステップａ）の（ｉｉ）における叩解機のための相応のパラメーターよりも高い。叩解機における入力エネルギーは、一般的にとりわけ、叩解機のディスク回転数と叩解機のディスク間の間隙幅とによって決まる。先に挙げたステップｂ）の実施のために非常に適した装置は、Ａｎｄｒｉｔｚ  ＡＧ社（オーストリア）のＡｎｄｒｉｔｚ  ３６−１  ＣＰシングルディスク型叩解機である。
【００２３】
ステップｂ）に続いて、ステップｂ）と同様の叩解機において、更なる１回の磨砕ステップを行ってよく、または複数回の磨砕ステップを行ってよい。
【００２４】
ステップｂ）で得られた物質は、任意に、後続のステップｃ）において、還元型漂白剤または酸化型漂白剤を用いるが、それ以外は木材繊維製造から公知の通常の方法のもと、例えば漂白塔において処理される。木材繊維物質の製造における漂白剤および漂白法は、例えばＬｏｅｎｎｂｅｒｇの、特にチャプター１１に詳細に記載されている。
【００２５】
非常に適した酸化型漂白剤としては、本発明による方法については、ペルオキソ基を有する漂白剤、例えば過酸化水素、アルカリ金属過酸化物が該当する。
【００２６】
本発明による方法のステップｃ）のために非常に適した還元型漂白剤は、例えば亜ジチオン酸Ｈ2Ｓ2Ｏ4の塩、亜硫酸の塩等、有利には組成物Ｚ、特に有利には成分Ｚ１またはＺ２またはＺ３である。
【００２７】
ステップａ）および／またはステップｂ）は、組成物Ｚの存在下で実施される。ここで、前記組成物Ｚは、以下の成分（Ｚ１）〜（Ｚ３）の１つ以上を含有する：亜ジチオン酸Ｈ2Ｓ2Ｏ4の塩（Ｚ１）、亜ジチオン酸または亜ジチオン酸誘導体を生成する化合物、例えば二酸化チオ尿素（ホルムアミジンスルフィン酸とも呼ばれる、ＨＮ＝Ｃ（ＮＨ2）ＳＯ2Ｈ）とアルカリ液、例えば苛性ソーダ液（水中のＮａＯＨ）との組み合わせ（Ｚ２）と、亜硫酸（Ｈ2ＳＯ3）の塩（亜硫酸塩）とテトラヒドロホウ酸ナトリウム（ＮａＢＨ4）（Ｚ３）と、任意に添加剤（Ｚ４）。
【００２８】
亜ジチオン酸の塩（Ｚ１）としては、好ましくは亜ジチオン酸のアルカリ金属塩、好ましくはリチウム塩、ナトリウム塩、カリウム塩もしくはアルカリ土類金属塩、好ましくはカルシウム塩、マグネシウム塩またはそれらの混合物が該当し、ここで前記形態には結晶水または類似の付加物がもちろん含まれている。特に有利には亜ジチオン酸ナトリウム（Ｎａ2Ｓ2Ｏ4）であり、ここで前記形態には結晶水または類似の付加物がもちろん含まれている。
【００２９】
亜ジチオン酸または亜ジチオン酸の誘導体を生成する化合物（Ｚ２）としては、例えば二酸化チオ尿素（ホルムアミジンスルフィン酸とも呼ばれる、ＨＮ＝Ｃ（ＮＨ2）ＳＯ2Ｈ）とアルカリ液、例えば苛性ソーダ液（水中のＮａＯＨ）との組み合わせが該当する。
【００３０】
成分（Ｚ３）としては、亜硫酸（Ｈ2ＳＯ3）の塩、好ましくはアルカリ金属塩、好ましくはリチウム塩、ナトリウム塩、カリウム塩もしくはアルカリ土類金属塩、好ましくはカルシウム塩、マグネシウム塩、つまり亜硫酸塩またはそれらの混合物が、それぞれテトラヒドロホウ酸ナトリウムとの組み合わせにおいて該当し、ここで前記形態には結晶水または類似の付加物がもちろん含まれている。特に有利には亜硫酸ナトリウム（Ｎａ2ＳＯ3）［ここで前記形態には結晶水または類似の付加物がもちろん含まれている］と、テトラヒドロホウ酸ナトリウム（ＮａＢＨ4）との組み合わせである。
【００３１】
成分（Ｚ４）は、以下の成分（１）〜（４）の１つ以上と、任意に更なる添加物質である：（１）錯形成剤、例えばＥＤＴＡ、ポリリン酸塩、例えばトリポリリン酸ナトリウムおよび／またはトリポリリン酸カリウム；（２）塩基性化合物、好ましくは塩基性塩、例えば炭酸塩もしくは炭酸水素塩、例えばアルカリ金属もしくはアルカリ土類金属の塩基性塩、例えば炭酸塩もしくは炭酸水素塩、好ましくは炭酸リチウム、炭酸ナトリウム、炭酸カリウムもしくはアルカリ土類金属炭酸塩、好ましくは炭酸カルシウム、炭酸マグネシウム、特に有利には炭酸ナトリウム（Ｎａ2ＣＯ3）［ここで前記形態には結晶水または類似の付加物がもちろんそれぞれ含まれている］；（３）二亜硫酸（Ｈ2Ｓ2Ｏ5）のアルカリ金属塩、好ましくはリチウム塩、ナトリウム塩、カリウム塩またはアルカリ土類金属塩、好ましくはカルシウム塩、マグネシウム塩；（４）亜硫酸（Ｈ2ＳＯ3）のアルカリ金属塩、好ましくはリチウム塩、ナトリウム塩、カリウム塩またはアルカリ土類金属塩、好ましくはカルシウム塩、マグネシウム塩、特に有利には亜硫酸ナトリウム（Ｎａ2ＳＯ3）。
【００３２】
成分（Ｚ４）の更なる添加物質としては、表面活性物質、例えば、通常は組成物Ｚに対して１質量％から１０質量％までの範囲の割合における、アニオン系、カチオン系もしくは非イオン系の界面活性剤またはグルコース含有界面活性剤が該当し、また、組成物Ｚに対して１質量％から１０質量％までの範囲の割合における、スケール減少物質もしくはスケール抑制物質、例えばポリアクリレートが該当する。
【００３３】
有利な一実施形態（Ｉ）においては、前記組成物Ｚは、亜ジチオン酸Ｈ2Ｓ2Ｏ4の塩（Ｚ１）、好ましくは亜ジチオン酸のナトリウム塩、カリウム塩、カルシウム塩、マグネシウム塩［ここでこれらの塩の混合物も含まれている］、特に有利には亜ジチオン酸ナトリウム、つまり上記の成分（Ｚ１）を、それぞれ組成物Ｚに対して、それぞれ特に有利には２０質量％から９５質量％までの範囲において、更に特に有利には６０質量％から９５質量％の範囲において含有する。
【００３４】
更に有利な一実施形態（ＩＩ）においては、前記組成物Ｚは、一方では、亜ジチオン酸Ｈ2Ｓ2Ｏ4の塩（Ｚ１）、好ましくは亜ジチオン酸のナトリウム塩、カリウム塩、カルシウム塩、マグネシウム塩［ここでこれらの塩の混合物も含まれている］、特に有利には亜ジチオン酸ナトリウム、つまり上記の成分（Ｚ１）を、それぞれ組成物Ｚに対して、それぞれ特に有利には６０質量％から９５質量％までの範囲において含有し、もう一方では、成分（Ｚ４）、特に有利には（１）錯形成剤のポリリン酸塩、（２）アルカリ金属もしくはアルカリ土類金属の塩基性塩、例えば炭酸塩もしくは炭酸水素塩、例えば炭酸ナトリウム、（３）二亜硫酸（Ｈ2Ｓ2Ｏ5）のアルカリ金属塩、（４）亜硫酸（Ｈ2ＳＯ3）のアルカリ金属塩を含有し、ここで有利には（Ｚ１）は、それぞれ組成物Ｚに対して、６０質量％から９５質量％までの範囲で含まれており、かつ（Ｚ４）は、それぞれ組成物Ｚに対して、５質量％から４０質量％までの範囲で含まれている。
【００３５】
更に有利な一実施形態（ＩＩＩ）においては、前記組成物Ｚは、それぞれ組成物Ｚに対して、６０質量％〜９５質量％のナトリウム塩（Ｚ１）、好ましくは亜ジチオン酸ナトリウム、１質量％〜２５質量％の亜硫酸塩Ｚ４（４）、好ましくは亜硫酸ナトリウム、１質量％〜１０質量％の炭酸塩および／もしくは炭酸水素塩、それぞれのアルカリ金属塩Ｚ４（２）、好ましくは炭酸ナトリウム、０質量％〜１０質量％の錯形成剤Ｚ４（１）、好ましくはトリポリリン酸ナトリウムを含有し、ここで上述の成分の合計は足して１００％となる。
【００３６】
更なる有利な一実施形態（ＩＶ）においては、前記組成物Ｚは、前記成分（Ｚ１）〜（Ｚ３）の１つ以上と１つ以上の成分Ｚ４（１）、Ｚ４（３）およびＺ４（４）の他に、塩基性化合物Ｚ４（２）、好ましくは塩基性塩、例えば炭酸塩もしくは炭酸水素塩、例えばアルカリ金属もしくはアルカリ土類金属の塩基性塩、例えば炭酸塩もしくは炭酸水素塩、好ましくは炭酸リチウム、炭酸ナトリウム、炭酸カリウムまたはアルカリ土類金属炭酸塩、好ましくは炭酸カルシウム、炭酸マグネシウム、特に有利には炭酸ナトリウムを、これらの塩基性化合物が酸緩衝剤として作用するような量で含有する。
【００３７】
更なる有利な一実施形態（Ｖ）においては、前記組成物Ｚは、前記成分（Ｚ１）［好ましくは亜ジチオン酸のナトリウム塩、カリウム塩、カルシウム塩、マグネシウム塩、ここでこれらの塩の混合物も含まれ、特に有利には亜ジチオン酸ナトリウム］と１つ以上の成分Ｚ４（１）、Ｚ４（３）およびＺ４（４）の他に、塩基性化合物Ｚ４（２）、好ましくは塩基性塩、例えば炭酸塩もしくは炭酸水素塩、例えばアルカリ金属もしくはアルカリ土類金属の塩基性塩、例えば炭酸塩もしくは炭酸水素塩、好ましくは炭酸リチウム、炭酸ナトリウム、炭酸カリウムまたはアルカリ土類金属炭酸塩、好ましくは炭酸カルシウム、炭酸マグネシウム、特に有利には炭酸ナトリウムを、これらの塩基性化合物が酸緩衝剤として作用するような量で含有する。
【００３８】
通常は、前記組成物Ｚは、本発明による方法において溶液または懸濁液の形で使用されるが、該組成物は、他の溶剤または希釈剤を用いることなく純粋物質として使用することもできる。
【００３９】
適切な溶剤または分散媒は、前記組成物Ｚを、その１種以上の作用物質、特に成分Ｚ１を分解または何らかの方法で効力を無くすことなく、またはその作用を大きく減らすことなく溶解または分散させる。例は、含水の溶剤または分散媒、例えば水とプロトン性もしくは非プロトン性の有機溶剤、例えばアルコールもしくはエーテル、ケトンからなる混合物である。有利な一つの溶剤または分散媒は水である。
【００４０】
そのような溶液または分散液中の組成物Ｚの濃度は、それぞれ該溶液または分散液の質量に対して、一般的に１質量％から３０質量％までの範囲であり、好ましくは５質量％から２０質量％までの範囲である。
【００４１】
処理されるべき木材、例えばチップまたは改質木材粒子１キログラム当たりの、成分（Ｚ１）または（Ｚ２）または（Ｚ３）の、好ましくは成分（Ｚ１）の、特に有利には亜ジチオン酸ナトリウムの量は、１グラムから５０グラムまでの範囲であり、好ましくは５グラムから２０グラムまでの範囲である。
【００４２】
好ましくは、上記の溶液または分散液は、それらの有利な実施形態を含め、できる限り製造および使用されたばかりであるか、しかしながらそうでなければ酸化性媒体、例えば空気酸素をできる限り十分に排除しながら貯蔵される。
【００４３】
前記組成物Ｚは、通常は、ステップａ）の（ｉ）の前に、もしくはステップａ）の（ｉｉ）の前に、またはステップａ）の（ｉ）および／またはステップａ）の（ｉｉ）の実施の間に、および／またはステップｂ）の前に、および／またはステップｂ）の実施の間に、相応の木材粒子または改質木材粒子と接触される。
【００４４】
通常そのためには、先に詳細に記載された、その有利な実施形態を含めた組成物Ｚの溶液または分散液、好ましくは水中の組成物Ｚの溶液または分散液は、ステップａ）の（ｉ）、ステップａ）の（ｉｉ）またはステップｂ）が実施される相応の装置への木材粒子用の導入部へと、好ましくは木材粒子または改質木材粒子の流れ方向で、相応の装置の直前で計量供給される。これらの措置に加えて、またはこれらの措置に代えて、先に詳細に記載された組成物Ｚの溶液または分散液を、通常は、ステップａ）の（ｉ）、ステップａ）の（ｉｉ）またはステップｂ）が実施される相応の装置の空間中に直接的に計量供給することができる。
【００４５】
非常に適した一実施形態においては、例えば先に詳細に記載された、その有利な実施形態を含めた水中の組成物Ｚの溶液または分散液は、ステップａ）の（ｉｉ）の叩解機中に、および／またはステップｂ）の叩解機中に計量供給される。
【００４６】
本発明の主題は、また、紙、好ましくはティッシュペーパー、新聞用紙、雑誌用紙またはボール箱製造用の紙の製造方法であって、本明細書に記載されるようにして漂白された木材繊維物質を製造し、該物質を、通常は公知の製紙法によって、紙、好ましくはティッシュペーパー、新聞用紙、雑誌用紙またはボール箱製造用の紙へと更に加工する、前記製造方法である。
【００４７】
本発明の主題は、また、明色の木質材料、好ましくはＨＤＦ木質材料またはＭＤＦ木質材料の製造方法であって、本明細書に記載されるようにして漂白された木材繊維物質を製造し、該物質を、任意に白色顔料を添加しつつサイジングし、そして前記木質材料へと圧縮する、前記製造方法である。
【００４８】
本発明の主題は、また、本明細書に記載される方法により得られる漂白された木材繊維物質である。
【００４９】
本発明の主題は、また、本明細書に記載される方法により得られる漂白された木材繊維物質の、紙または木質材料の製造のための使用である。
【００５０】
本発明による方法は、叩解機における入力エネルギーが低減されている点と、本発明による方法で得られる木材繊維物質の漂白度が、同等の先行技術よりも高い点において卓越している。叩解機における入力エネルギー、木材繊維物質の漂白度、および他の物理量は、実施例に記載される方法で測定した。
【００５１】
実施例
木材として、クロトウヒ（ピセア・マリアナ（Ｐｉｃｅａ  ｍａｒｉａｎａ））およびテーダマツ（テレビン松（Ｔｅｒｐｅｎｔｉｎ−Ｋｉｅｆｅｒ）とも呼ばれる）（ピヌス・タエダ（Ｐｉｎｕｓ  ｔａｅｄａ））を使用した。
【００５２】
相応の木材を剥皮し、通常の機械的方法により切り刻むことで、約５ｃｍ×５ｃｍ×１ｃｍのチップとした。
【００５３】
Ａ）ＡＴＭＰ変法（本発明による）
前記原材料を、Ａｎｄｒｉｔｚ  ＡＧ社（オーストリア）のいわゆるＡＴＭＰ法において、以下に記載されるようにして更に加工した。
【００５４】
前記チップを、チッププレス（Ａｎｄｒｉｔｚ  ＡＧ社（オーストリア）のスクリュー装置「Ｉｍｐｒｅｓｓａｆｉｎｅｒ」）において約１．４バールの圧力で処理した。こうして処理された材料を、該スクリュー装置を出た後に水で処理し、叩解機（Ａｎｄｒｉｔｚ  ＡＧ社（オーストリア）のＡｎｄｒｉｔｚ  ３６−１ＣＰ）、つまり唯一の磨砕ディスク（直径０．９１ｍ）を備えたいわゆる「ファイバライザー」に供給した。そこで前記材料は、１８００回転／分の磨砕ディスク速度と２．４バールの圧力で繊維質材料へと変換された。
【００５５】
こうして解繊された材料を、１番目のメイン叩解機（Ａｎｄｒｉｔｚ  ３６−１ＣＰ）中に供給し、そこで２３００回転／分の磨砕ディスク速度と５．２バールの圧力で組成物Ｚの存在下に、以下に記載されるようにして木材繊維物質へと変換した。
【００５６】
水中の組成物Ｚの溶液であってそれぞれ該溶液の質量に対して１０質量％の亜ジチオン酸ナトリウムおよび２質量％の炭酸ナトリウムの含有率を有する実施形態（ＩＩＩ）の特性を有する溶液を、事実上直接的に１番目のメイン叩解機の磨砕機中に、解繊された材料（炉内乾燥（Ｏｖｅｎ  Ｄｒｙ）「ＯＤ」）１キログラム当たり１５グラムの純粋な亜ジチオン酸ナトリウムの量で計量供給した。
【００５７】
この木材繊維物質を、２つの磨砕ディスクを有する２番目のメイン叩解機（Ａｎｄｒｉｔｚ  ４０１）において大気圧で更に磨砕した。
【００５８】
Ｂ）ＴＭＰ変法（比較のため）
比較試験（従来のＴＭＰ法）を、本発明による試験（変法Ａ）と同様にして実施したが、本発明によるステップａ）は実施せずに、チップ（上述）を、直接的に１番目のメイン叩解機（Ａｎｄｒｉｔｚ  ＡＧ社（オーストリア）のＡｎｄｒｉｔｚ  ３６−１ＣＰ）中に３．４５バールの圧力と１８００回転／分のディスク速度で、上記Ａ）で記載した水中の組成物Ｚの溶液の存在下で磨砕して木材繊維物質とした。この木材繊維物質を、２つの磨砕ディスクを有する２番目のメイン叩解機（Ａｎｄｒｉｔｚ  ＡＧ社（オーストリア）のＡｎｄｒｉｔｚ  ４０１）において大気圧で更に磨砕した。
【００５９】
Ｃ）一般的事項
具体的な入力エネルギーについての全ての値は、ｋＷｈ毎トン（ＯＤ）（ｔｏ）の大きさであり、ここでＯＤは「Ｏｖｅｎｄｒｙ」（炉内乾燥）を意味する。具体的な入力エネルギーは、以下のようにして測定した：ある時間内での叩解機の入力電力を量り、それを解繊された炉内乾燥（ＯＤ）された材料の質量で割った。
【００６０】
木材繊維物質試料の機械的特性値および白色度（明度（Ｂｒｉｇｈｔｎｅｓｓ））を、標準的ＴＡＰＰＩ試験法で試験した（ｈｔｔｐ：／／ｗｗｗ．ｔａｐｐｉ．ｏｒｇ）。
【００６１】
白色度（明度）は、Ｔａｐｐｉ  Ｔ  ４５２で測定した。
比引張強さは、Ｔａｐｐｉ  Ｔ  ４５６で測定した。
比引裂強さは、Ｔａｐｐｉ  Ｔ  ４１４で測定した。
引張エネルギー吸収量（ＴＥＡ）は、Ｔａｐｐｉ  Ｔ  ４９４で測定した。
光散乱係数は、ＩＳＯ  ９４１６で測定した。
【００６２】
木材繊維物質の分別は、Ｂａｕｅｒ  Ｍｃ  Ｎｅｔｔ型分級機（Ｃｌａｓｓｉｆｉｅｒ）で実施した。
木材細片（結束繊維）についての分析は、０．１０ｍｍの篩板を備えたＰｕｌｍａｃ  Ｓｈｉｖｅ  Ａｎａｌｙｚｅｒで実施した。
【００６３】
実施例１
クロトウヒの木材を用いたＡＴＭＰ変法Ａ）および比較変法Ｂ）
上記の変法Ａ）に従ってクロトウヒの木材を用いて製造された木材繊維物質を、規格ＴＡＰＰＩ  Ｔ  ２０５に準じて標準型研究室用シートマシン（Ｓｔａｎｄａｒｄ−Ｌａｂｏｒｂｌａｔｔｂｉｌｄｎｅｒ）によって試験紙へと加工し、それについて測定される機械的特性を調べ、そして光学的特性（例えば白色度）を、規格ＴＡＰＰＩ  Ｔ  ２１８に準じて製造されたシート紙について調べた。
【００６４】
比較のために、上記の変法Ｂ）に従って得られた木材繊維物質を、上記のようにして試験紙へと加工し、そして上記の方法で調査した。
【００６５】
それらの結果は、第１表に示されている。
木材繊維物質特性は、２００ｍｌの水性木質繊維粥状物の濾水挙動（英語の学術用語「濾水性（Ｆｒｅｅｎｅｓｓ）」）に標準化した。
【００６６】
第１表
【表１】
0006707460.tif 000002
【００６７】
実施例２
テーダマツの木材を用いたＡＴＭＰ変法Ａ）および比較変法Ｂ）
上記の変法Ａ）に従ってテーダマツの木材を用いて製造された木材繊維物質から、実施例１に記載されるようにして試験紙を製造し、それについて実施例１に記載される方法で具体的な特性を調査した。
【００６８】
比較のために、上記の変法Ｂ）に従ってテーダマツの木材から得られた木材繊維物質を、実施例１に記載されるようにして試験紙へと加工し、そして実施例１に記載される方法で調査した。
【００６９】
それらの結果は、第２表に示されている。
木材繊維物質特性は、２００ｍｌの水性木質繊維粥状物の濾水挙動（英語の学術用語「濾水性（Ｆｒｅｅｎｅｓｓ）」）に標準化した。
【００７０】
【表２】
0006707460.tif 000003
【００７１】
前記実施例は、本発明による方法がよりエネルギー削減的な方法であると同時に、より高い白色度およびより良好な機械的特性を有する漂白された木材繊維物質をもたらすことを示している。